(57)【要約】プロピレン重合体（Ｉ）と、エチレン−α−オレフィン共重合体（ＩＩ）とからなるヘテロファジックプロピレン重合材料（Ａ）１００質量部、重量平均分子量が１００００〜９００００である有機変性シロキサン化合物（Ｂ）０．１〜５質量部、及び着色剤（Ｃ）０．００１質量部〜５質量部を含有するプロピレン樹脂組成物。  プロピレン重合体（Ｉ）は、プロピレン単独重合体（Ｉ−１）またはプロピレン共重合体（Ｉ−２）である。  プロピレン共重合体（Ｉ−２）：プロピレンに由来する構造単位と、エチレンおよび炭素数４以上１２以下のα−オレフィンからなる群から選択される少なくとも一種のオレフィンに由来する構造単位とを含む共重合体であって、エチレンおよび炭素数４以上１２以下のα−オレフィンからなる群から選択される少なくとも一種のオレフィンに由来する構造単位の含有量が０．０５質量％以上１０質量％未満であるプロピレン共重合体。【特許請求の範囲】
【請求項１】
プロピレン重合体（Ｉ）と、エチレン−α−オレフィン共重合体（ＩＩ）とからなるヘテロファジックプロピレン重合材料（Ａ）１００質量部、
重量平均分子量が１００００〜９００００である有機変性シロキサン化合物（Ｂ）０．１〜５質量部、及び
着色剤（Ｃ）０．００１質量部〜５質量部を含有するプロピレン樹脂組成物。
プロピレン重合体（Ｉ）は、プロピレン単独重合体（Ｉ−１）またはプロピレン共重合体（Ｉ−２）である。
プロピレン共重合体（Ｉ−２）：プロピレンに由来する構造単位と、エチレンおよび炭素数４以上１２以下のα−オレフィンからなる群から選択される少なくとも一種のオレフィンに由来する構造単位とを含む共重合体であって、
該共重合体の全質量１００質量％に対して、エチレンおよび炭素数４以上１２以下のα−オレフィンからなる群から選択される少なくとも一種のオレフィンに由来する構造単位の含有量が０．０５質量％以上１０質量％未満であるプロピレン共重合体。
エチレン−α−オレフィン共重合体（ＩＩ）：エチレンに由来する構造単位と、炭素数３以上１２以下のα−オレフィンからなる群から選択される少なくとも一種のオレフィンに由来する構造単位とを含む共重合体であって、
該共重合体の全質量１００質量％に対して、エチレンに由来する構造単位の含有量が１０質量％以上７０質量％以下であるエチレン−α−オレフィン共重合体。
【請求項２】
プロピレン重合体（Ｉ）の極限粘度に対するエチレン−α−オレフィン共重合体（ＩＩ）の極限粘度の比が１〜２０である請求項１に記載のプロピレン樹脂組成物。
【請求項３】
請求項１または２に記載のプロピレン樹脂組成物を含む成形体。
【発明の詳細な説明】
【技術分野】
【０００１】
本発明は、プロピレン樹脂組成物、および該プロピレン樹脂組成物を含む成形体に関する。
【背景技術】
【０００２】
ポリプロピレンを含む成形体は、自動車内装部品として用いられている。自動車内装部品には耐傷付性が求められ、例えば特許文献１にはプロピレン−エチレンブロック共重合体と、エチレン−α−オレフィン共重合体と、重量平均分子量が１０万〜１００万であるポリオルガノシロキサンとを含むプロピレン系樹脂組成物からなる成形体が記載されている。
【先行技術文献】
【特許文献】
【０００３】
【特許文献１】特開２０１５−１９３６９５号公報
【発明の概要】
【発明が解決しようとする課題】
【０００４】
近年、自動車内装部品には、さらなる耐傷付性の改良が求められている。
本発明の目的は、耐傷付性に優れる成形体が得られるプロピレン樹脂組成物を提供することにある。
【課題を解決するための手段】
【０００５】
本発明は、以下を提供する。
［１］  プロピレン重合体（Ｉ）と、エチレン−α−オレフィン共重合体（ＩＩ）とからなるヘテロファジックプロピレン重合材料（Ａ）１００質量部、
重量平均分子量が１００００〜９００００である有機変性シロキサン化合物（Ｂ）０．１〜５質量部、及び
着色剤（Ｃ）０．００１質量部〜５質量部を含有するプロピレン樹脂組成物。
プロピレン重合体（Ｉ）は、プロピレン単独重合体（Ｉ−１）またはプロピレン共重合体（Ｉ−２）である。
プロピレン共重合体（Ｉ−２）：プロピレンに由来する構造単位と、エチレンおよび炭素数４以上１２以下のα−オレフィンからなる群から選択される少なくとも一種のオレフィンに由来する構造単位とを含む共重合体であって、
該共重合体の全質量１００質量％に対して、エチレンおよび炭素数４以上１２以下のα−オレフィンからなる群から選択される少なくとも一種のオレフィンに由来する構造単位の含有量が０．０５質量％以上１０質量％未満であるプロピレン共重合体。
エチレン−α−オレフィン共重合体（ＩＩ）：エチレンに由来する構造単位と、炭素数３以上１２以下のα−オレフィンからなる群から選択される少なくとも一種のオレフィンに由来する構造単位とを含む共重合体であって、
該共重合体の全質量１００質量％に対して、エチレンに由来する構造単位の含有量が１０質量％以上７０質量％以下であるエチレン−α−オレフィン共重合体。
［２］  プロピレン重合体（Ｉ）の極限粘度に対するエチレン−α−オレフィン共重合体（ＩＩ）の極限粘度の比が１〜２０である［１］に記載のプロピレン樹脂組成物。
［３］  ［１］または［２］に記載のプロピレン樹脂組成物を含む成形体。
【発明の効果】
【０００６】
本発明によれば、耐傷付性に優れる成形体が得られるプロピレン樹脂組成物を提供することができる。
【発明を実施するための形態】
【０００７】
〔プロピレン樹脂組成物〕
プロピレン樹脂組成物は、ヘテロファジックプロピレン重合材料（Ａ）１００質量部、
重量平均分子量が１００００〜９００００である有機変性シロキサン化合物（Ｂ）０．１〜５質量部、及び着色剤（Ｃ）０．００１質量部〜５質量部を含有するプロピレン樹脂組成物である。
温度２３０℃、荷重２．１６ｋｇｆで測定されるプロピレン樹脂組成物のメルトフローレートは成形加工性の観点から、好ましくは５〜２００ｇ／１０分であり、より好ましくは１０〜２００ｇ／１０分であり、さらに好ましくは１０〜１００ｇ／１０分であり、さらに好ましくは１５〜７０ｇ／１０分である。
以下、プロピレン樹脂組成物に含まれる各成分を説明する。
【０００８】
〔ヘテロファジックプロピレン重合材料（Ａ）〕
「ヘテロファジックプロピレン重合材料（Ａ）」を、以下、「成分（Ａ）」と記載する。成分（Ａ）は、プロピレン重合体（Ｉ）と、エチレン−α−オレフィン共重合体（ＩＩ）とからなる重合材料である。プロピレン樹脂組成物は、１種類の成分（Ａ）を含有してもよく、また２種以上の成分（Ａ）を含有してもよい。
【０００９】
「プロピレン重合体（Ｉ）」を、以下、「成分（Ｉ）」と記載する。成分（Ｉ）は、プロピレン単独重合体（Ｉ−１）またはプロピレン共重合体（Ｉ−２）である。以下、「プロピレン単独重合体（Ｉ−１）」を「成分（Ｉ−１）」と記載し、「プロピレン共重合体（Ｉ−２）」を「成分（Ｉ−２）」と記載する。
成分（Ｉ−１）は、プロピレンに由来する構造単位からなる重合体である。
【００１０】
成分（Ｉ−２）は、プロピレンに由来する構造単位と、エチレンおよび炭素数４以上１２以下のα−オレフィンからなる群から選択される少なくとも一種のオレフィンに由来する構造単位とを含む共重合体であって、
該共重合体の全質量１００質量％に対して、エチレンおよび炭素数４以上１２以下のα−オレフィンからなる群から選択される少なくとも一種のオレフィンに由来する構造単位の含有量が０．０５質量％以上１０質量％未満である共重合体である。
成分（Ｉ−２）中、プロピレンに由来する構造単位の含有量は、成分（Ｉ−２）の全質量１００質量％に対して、好ましくは９０質量％より多く９９．５質量％以下である。
【００１１】
成分（Ｉ−２）において、炭素数４〜１２のα−オレフィンとしては、１−ブテン、１−ペンテン、１−ヘキセン、４−メチル−１−ペンテン、１−オクテン、１−デセンが挙げられ、好ましくは１−ブテン、１−ヘキセン、１−オクテンである。
成分（Ｉ−２）中、エチレンおよび炭素数４以上１２以下のα−オレフィンからなる群から選択される少なくとも一種のオレフィンに由来する構造単位は、エチレン、１−ブテン、１−ヘキセン、及び１−オクテンからなる群から選択される少なくとも一種のオレフィンに由来する構造単位が好ましく、エチレンに由来する構造単位がより好ましい。
成分（Ｉ−２）は、エチレンおよび炭素数４以上１２以下のα−オレフィンからなる群から選択される少なくとも一種のオレフィンに由来する構造単位を、１種類含有してもよく、２種以上含有してもよい。
【００１２】
成分（Ｉ−２）としては、プロピレン−エチレン共重合体、プロピレン−１−ブテン共重合体、プロピレン−１−ヘキセン共重合体、プロピレン−１−オクテン共重合体、プロピレン−エチレン−１−ブテン共重合体、プロピレン−エチレン−１−ヘキセン共重合体、プロピレン−エチレン−１−オクテン共重合体が挙げられる。
【００１３】
「エチレン−α−オレフィン共重合体（ＩＩ）」を、以下、「成分（ＩＩ）」と記載する。成分（ＩＩ）は、エチレンに由来する構造単位と、炭素数３以上１２以下のα−オレフィンからなる群から選択される少なくとも一種のオレフィンに由来する構造単位とを含む共重合体であって、該共重合体の全質量１００質量％に対して、エチレンに由来する構造単位の含有量が１０質量％以上７０質量％以下であるエチレン−α−オレフィン共重合体である。成分（ＩＩ）のエチレンに由来する構造単位の含有量は、好ましくは２０質量％以上６０質量％以下であり、より好ましくは３０〜５５質量％であり、さらに好ましくは４０〜５５質量％であり、さらに好ましくは４０〜５０質量％である。
【００１４】
成分（ＩＩ）中、炭素数３以上１２以下のα−オレフィンからなる群から選択される少なくとも一種のオレフィンに由来する構造単位の含有量は、成分（ＩＩ）の全質量１００質量％に対して、好ましくは３０質量％以上９０質量％以下であり、より好ましくは５０質量％以上９０質量％以下である。
【００１５】
成分（ＩＩ）において、炭素数３〜１２のα−オレフィンとしては、プロピレン、１−ブテン、１−ペンテン、１−ヘキセン、４−メチル−１−ペンテン、１−オクテン、１−デセンが挙げられ、好ましくは、プロピレン、１−ブテン、１−ヘキセン、１−オクテンであり、より好ましくはプロピレンである。
成分（ＩＩ）は、炭素数３以上１２以下のα−オレフィンからなる群から選択される少なくとも一種のオレフィンに由来する構造単位を、１種類含有してもよく、２種以上含有してもよい。
【００１６】
成分（ＩＩ）としては、エチレン−プロピレン共重合体、エチレン−プロピレン−１−ブテン共重合体、エチレン−プロピレン−１−ヘキセン共重合体が挙げられる。
【００１７】
成分（Ａ）としては、（プロピレン）−（エチレン−プロピレン）重合材料、（プロピレン）−（エチレン−プロピレン−１−ブテン）重合材料、（プロピレン）−（エチレン−プロピレン−１−ヘキセン）重合材料、（プロピレン−エチレン）−（エチレン−プロピレン）重合材料、（プロピレン−エチレン）−（エチレン−プロピレン−１−ブテン）重合材料、（プロピレン−エチレン）−（エチレン−プロピレン−１−ヘキセン）重合材料、（プロピレン−１−ブテン）−（エチレン−プロピレン）重合材料、（プロピレン−１−ブテン）−（エチレン−プロピレン−１−ブテン）重合材料、（プロピレン−１−ブテン）−（エチレン−プロピレン−１−ヘキセン）重合材料、が挙げられる。
ここで、「（プロピレン）−（エチレン−プロピレン）重合材料」との記載は、「成分（Ｉ）がプロピレン単独重合体であり、成分（ＩＩ）がエチレン−プロピレン共重合体であるヘテロファジックプロピレン重合材料」を意味する。他の類似の表現においても同様である。
【００１８】
成分（Ａ）中の成分（ＩＩ）の含有量は、成分（Ａ）の全質量１００質量％に対して、好ましくは１〜４０質量％であり、より好ましくは５〜３５質量％、さらに好ましくは１０〜３０質量％、さらに好ましくは１５〜２５質量％である。
成分（Ａ）中の成分（Ｉ）の含有量は、成分（Ａ）の全質量１００質量％に対して、好ましくは６０〜９９質量％であり、より好ましくは６５〜９５質量％、さらに好ましくは７０〜９０質量％、さらに好ましくは７５〜８５質量％である。
【００１９】
成分（Ａ）は、好ましくは、成分（Ｉ−１）と、成分（ＩＩ）とからなるヘテロファジックプロピレン重合材料である。
成分（Ａ）は、より好ましくは、成分（Ｉ−１）と、成分（ＩＩ）とからなり、成分（Ａ）の全質量１００質量％に対して、成分（ＩＩ）の含有量が１５〜２５質量％であり、成分（ＩＩ）中のエチレンに由来する構造単位の含有量が１０〜７０質量％であるヘテロファジックプロピレン重合材料である。
【００２０】
成分（Ａ）の温度２３０℃、荷重２．１６ｋｇｆで測定されるメルトフローレート（以下、ＭＦＲと記す）は、好ましくは５〜２００ｇ／１０分である。プロピレン樹脂組成物の成形加工性と該樹脂組成物を含む成形体の耐衝撃性の観点から、好ましくは１０〜２００ｇ／１０分であり、より好ましくは、１０〜１００ｇ／１０分であり、さらに好ましくは１５〜７０ｇ／１０分であり、さらに好ましくは２０〜６０ｇ／１０分である。
【００２１】
１３５℃、テトラリン中で測定される成分（Ａ）の極限粘度は、好ましくは０．５〜５ｄｌ／ｇであり、より好ましくは０．８〜３ｄｌ／ｇであり、さらに好ましくは１〜２ｄｌ／ｇである。
【００２２】
１３５℃、テトラリン中で測定される成分（Ｉ）の極限粘度は、好ましくは０．５〜５ｄｌ／ｇであり、より好ましくは０．８〜３ｄｌ／ｇであり、さらに好ましくは０．９〜１．５ｄｌ／ｇである。以下、「成分（Ｉ）の極限粘度」を「[η]Ｉ」と記載する。プロピレン樹脂組成物の成形加工性と該樹脂組成物を含む成形体の機械的物性の観点から、[η]Ｉは０．５ｄｌ／ｇ以上が好ましい。プロピレン樹脂組成物の成形加工性の観点から、[η]Ｉは５ｄｌ／ｇ以下が好ましい。
【００２３】
１３５℃、テトラリン中で測定される成分（ＩＩ）の極限粘度は、好ましくは１〜１０ｄｌ／ｇであり、より好ましくは１〜７ｄｌ／ｇであり、さらに好ましくは２〜６ｄｌ／ｇであり、さらに好ましくは２〜５ｄｌ／ｇである。以下、「成分（ＩＩ）の極限粘度」を「[η]ＩＩ」と記載する。プロピレン樹脂組成物の成形加工性と該樹脂組成物を含む成形体の機械的物性の観点から、[η]ＩＩは１０ｄｌ／ｇ以下が好ましい。プロピレン樹脂組成物の成形加工性の観点から、[η]ＩＩは１ｄｌ／ｇ以上が好ましい。
【００２４】
[η]Ｉに対する[η]ＩＩの比は、プロピレン樹脂組成物の成形加工性と該樹脂組成物を含む成形体の機械的物性の観点から、好ましくは１〜２０であり、より好ましくは１．５〜１０であり、さらに好ましくは２〜８であり、さらに好ましくは２〜６であり、さらに好ましくは２〜４である。
【００２５】
本願明細書中、極限粘度（単位：ｄｌ／ｇ）は、以下の方法によって、テトラリンを溶媒として用いて、温度１３５℃で測定される値である。
【００２６】
ウベローデ型粘度計を用いて、濃度０．１ｇ／ｄｌ、０．２ｇ／ｄｌおよび０．５ｇ／ｄｌの３つの試料それぞれの還元粘度を測定する。極限粘度は、「高分子溶液、高分子実験学１１」（１９８２年共立出版株式会社刊）第４９１頁に記載の計算方法、すなわち、還元粘度を濃度に対しプロットし、濃度をゼロに外挿する外挿法によって求められる。
【００２７】
成分（Ａ）の全質量に対する成分（Ｉ）の質量比ＸＩ、および成分（Ａ）の全質量に対する成分（ＩＩ）の質量比ＸＩＩは、13Ｃ−ＮＭＲスペクトルから、Kakugoらの報告(Macromolecules1982年,第15巻,第1150〜1152頁)に基づいて求められる。[η]Ｉは、第１工程で得られた成分（Ｉ）を一部抜き出し、上記方法により測定される。[η]ＩＩの算出方法は、以下のとおりである。なお、［η］Totalは、成分（Ａ）の極限粘度を示す。
【００２８】
[η]ＩＩを、下記式により算出する。
[η]ＩＩ＝（［η］Total−[η]Ｉ×ＸＩ）／ＸＩＩ
【００２９】
成分（Ｉ）の13Ｃ−ＮＭＲで測定されるアイソタクチック・ペンタッド分率は、得られる成形体の剛性の観点から、０．９６以上であり、より好ましくは０．９７以上、さらに好ましくは０．９８以上である。
【００３０】
アイソタクチック・ペンタッド分率とは、ポリプロピレン分子中のペンタッド単位について、プロピレンに由来する構造単位が５個連続してメソ結合した連鎖の中心にあるプロピレンに由来する構造単位の分率であって、Ａ．Ｚａｍｂｅｌｌｉらによって発表された方法（Ｍａｃｒｏｍｏｌｅｃｕｌｅｓ 第６巻、第９２５頁、１９７３年）に記載の13Ｃ−ＮＭＲ法に従って求められる。但し、13Ｃ−ＮＭＲ吸収ピークの帰属は、Ｍａｃｒｏｍｏｌｅｃｕｌｅｓ、第８巻、第６８７頁（１９７５年）に基づいて行う。
【００３１】
成分（Ａ）は、重合触媒存在下、後述の重合方法によって製造することができる。
【００３２】
重合触媒としては、チーグラー型触媒系、チーグラー・ナッタ型触媒系、シクロペンタジエニル環を有する周期表第４族の遷移金属化合物とアルキルアルミノキサンからなる触媒系、シクロペンタジエニル環を有する周期表第４族の遷移金属化合物と該遷移金属化合物と反応してイオン性の錯体を形成する化合物および有機アルミニウム化合物からなる触媒系、およびそれらの触媒成分を無機物等の粒子との共存下で処理することにより得られる触媒系が挙げられる。上記の触媒系の存在下で、エチレン及び炭素数３〜１２のα−オレフィンからなる群から選択される少なくとも一種のオレフィンを予備重合させて調製される予備重合触媒を用いてもよい。
【００３３】
上記の触媒系としては、例えば、特開昭６１−２１８６０６号公報、特開平５−１９４６８５号公報、特開平７−２１６０１７号公報、特開平１０−２１２３１９号公報、特開２００４−１８２９８１号公報、特開平９−３１６１４７号公報に記載の触媒系が挙げられる。
【００３４】
重合方法としては、液相重合、溶液重合、スラリー重合または気相重合が挙げられる。液相重合とは、重合温度において液状のオレフィンを媒体として重合を行う方法である。溶液重合およびスラリー重合は、プロパン、ブタン、イソブタン、ペンタン、ヘキサン、ヘプタン、オクタン等の不活性炭化水素溶媒中で重合を行う方法である。気相重合とは、気体状態の単量体を媒体として、その媒体中で気体状態の単量体を重合する方法である。これらの重合方法は、バッチ式、連続式のいずれでもよく、また、これらの重合方法を任意に組み合わせてもよい。成分（Ａ）の製造方法は、工業的かつ経済的な観点から、好ましくは、連続式の気相重合法や、液相重合法と気相重合法を連続的に行う液相−気相重合法による方法が好ましい。
【００３５】
成分（Ａ）の製造方法としては、
（ｉ）重合触媒の存在下、プロピレンを重合して成分（Ｉ−１）を得る第１工程と、
成分（Ｉ−１）の存在下、炭素数３以上１２以下のα−オレフィンからなる群から選択される少なくとも一種のオレフィンと、エチレンとを重合して成分（ＩＩ）を得る第２工程とを含む成分（Ａ）の製造方法；
（ｉｉ）重合触媒の存在下、エチレンおよび炭素数４以上１２以下のα−オレフィンからなる群から選択される少なくとも一種のオレフィンと、プロピレンとを重合して成分（Ｉ−２）を得る第１工程と、
成分（Ｉ−２）の存在下、炭素数３以上１２以下のα−オレフィンからなる群から選択される少なくとも一種のオレフィンと、エチレンとを重合して成分（ＩＩ）を得る第２工程とを含む成分（Ａ）の製造方法；が挙げられる。
【００３６】
成分（Ａ）の製造方法としては、特開平５−１９４６８５号公報、特開２００２−１２７１９号公報に記載の方法が挙げられる。
【００３７】
重合温度、重合圧力、モノマー濃度、触媒投入量、重合時間等の重合条件は、成分（Ｉ）および成分（ＩＩ）の含有量、[η]Ｉ、[η]ＩＩ、成分（Ｉ）中のエチレンおよび炭素数４以上１２以下のα−オレフィンからなる群から選択される少なくとも一種のオレフィンに由来する構造単位の含有量、成分（ＩＩ）中のエチレンに由来する構造単位の含有量等に応じて、適宜、決定すればよい。
【００３８】
成分（Ａ）中に含まれる残留溶媒や、製造時に副生する超低分子量のオリゴマー等を除去するために、成分（Ａ）を成分（Ａ）が融解する温度以下の温度で乾燥してもよい。乾燥時の成分（Ａ）の形状は特に限定は無く、パウダー状であっても、ペレット状であってもよい。乾燥方法としては、特開昭５５−７５４１０号公報、特開平２−８０４３３号公報に記載の方法が挙げられる。
【００３９】
〔有機変性シロキサン化合物（Ｂ）〕
本願明細書において、「有機変性シロキサン化合物」とは、有機基を含むポリシロキサンを意味する。有機基としては、アルキル基、アリール基、アルコキシ基、アミノ基、エポキシ基が挙げられる。また、ポリシロキサンと熱可塑性樹脂とが化学的に結合した化合物も、有機変性シロキサン化合物の一例である。
熱可塑性樹脂としては、ポリアミド（ナイロン６、ナイロン６６等）、ポリオレフィン（ポリエチレン、ポリプロピレン等）、ポリエステル（ポリエチレンテレフタレート、ポリブチレンテレフタレート等）、ポリカーボネート、ポリアミドイミド、ポリフェニレンサルファイド、ポリフェニレンオキシド、ポリスルホン、ポリエーテルスルホン、ポリエーテルエーテルケトン、ポリエーテルイミド、スチレン系樹脂（ポリスチレン、ＡＢＳ樹脂等）、液晶ポリエステル、アクリロニトリルとスチレンとの共重合体、ナイロン６とナイロン６６との共重合体、これらの混合物が挙げられる。熱可塑性樹脂としては、ポリアミド、ポリオレフィンが好ましく、ポリオレフィンがより好ましい。
【００４０】
「有機変性シロキサン化合物（Ｂ）」を、以下、「成分（Ｂ）」と記載する。
成分（Ｂ）は、好ましくはアルキル基を含み、より好ましくは炭素数２以上のアルキル基を含む。
成分（Ｂ）の重量平均分子量は１００００〜９００００である。成分（Ｂ）の重量平均分子量は好ましくは１００００〜６００００、より好ましくは２００００〜５００００である。
【００４１】
本願明細書中、成分（Ｂ）の重量平均分子量は、ＧＰＣ法により求められる。溶出温度は１４０℃とし、カラムとして、昭和電工株式会社製のＳｈｏｄｅｘＰａｃｋｅｄ  Ｃｏｌｕｍｎ  Ａ−８０Ｍを用い、分子量標準物質として、東ソー株式会社の標準ポリスチレン（分子量６８〜８，４００，０００）を用いる。約５ｍｇの成分（Ｂ）を５ｍＬのｏ−ジクロロベンゼンに溶解して約１ｇ／Ｌの濃度とした測定溶液４００μＬをカラムにインジェクションし、溶出溶媒流速を１．０ｍＬ／分とし、屈折率検出器にて検出した。重量平均分子量はポリスチレン換算の重量平均分子量である。
【００４２】
プロピレン樹脂組成物は、成分（Ｂ）を１種類含有してもよく、２種以上含有してもよい。
プロピレン樹脂組成物の原料として、成分（Ｂ）と熱可塑性樹脂とを含むマスターバッチを使用してもよい。成分（Ｂ）のマスターバッチ中の熱可塑性樹脂としては、ポリシロキサンと化学的に結合し得る熱可塑性樹脂として例示した熱可塑性樹脂が挙げられる。
【００４３】
成分（Ｂ）は、市販品を用いてもよい。成分（Ｂ）のマスターバッチとしては、エボニックインダストリー社製の「ＴＥＧＯＭＥＲ（登録商標）Ａｎｔｉｓｃｒａｔｃｈ１００」（成分（Ｂ）とポリプロピレンとを含むマスターバッチ。マスターバッチ中の成分（Ｂ）の含有量約５０質量％）が挙げられる。
【００４４】
成分（Ｂ）の含有量は、成分（Ａ）１００質量部に対し、０．１〜５質量部であり、好ましくは０．５〜４質量部であり、更に好ましくは、１〜３質量部である
【００４５】
〔着色剤（Ｃ）〕
「着色剤」を、以下、「成分（Ｃ）」と記載する。成分（Ｃ）により成形体を所望の色に着色できる。成分（Ｃ）は、顔料および染料が好ましい。顔料としては、黒色顔料、有彩色顔料が挙げられる。
プロピレン樹脂組成物は、１種類の成分（Ｃ）を含有してもよく、また２種以上の成分（Ｃ）を含有してもよい。
【００４６】
黒色顔料としては、黒色無機顔料、黒色有機顔料、基体表面に鉱物黒色コーティングを施した被覆粒子、及びこれらの混合物が挙げられる。
【００４７】
黒色無機顔料としては、カーボンブラック類、酸化鉄系黒色顔料、チタン系黒色顔料、酸化銅、二酸化マンガン、酸化クロム、二硫化モリブデン、クロム錯体、酸化コバルト、硫化亜鉛、銅−クロム複合酸化物、スズ−アンチモン複合酸化物、コバルト−ニッケル複合酸化物、銅−クロム複合酸化物等が挙げられる。
【００４８】
カーボンブラック類としては、カーボンブラック、ピーチブラック（植物炭）、ボーンブラック（骨炭）、ビチューム（アスファルト）、グラファイト、フラーレン、カーボンナノチューブが挙げられる。カーボンブラックとしては、アセチレンブラック、ファーネスブラック、チャンネルブラック、ケッチェンブラック、サーマルブラック、ミディアムサーマルブラック、ランプブラック（油煙）が挙げられる。
【００４９】
酸化鉄系黒色顔料としては、鉄黒、フェライト、マグネタイト、マンガン−鉄複合酸化物、鉄−コバルト−クロム複合酸化物、鉄−コバルト複合酸化物、クロム−鉄−ニッケル複合酸化物が挙げられる。フェライトとしては、非磁性フェライト、磁性フェライトが挙げられる。
チタン系黒色顔料としては、チタンブラック、スピネル黒、黒色二酸化チタン、窒化チタン、チタン−バナジウム−アンチモン複合酸化物、鉄−チタン複合酸化物等が挙げられる。
【００５０】
黒色有機顔料としては、アゾ系顔料、ペリレンブラック、アニリンブラック、フタロシアニンブラック、アンスラキノンブラックが挙げられる。
【００５１】
アゾ系顔料としては、特開昭６２−１３８８５７号公報、特開平３−２６６６８５号公報などに記載されているアゾ系有機顔料、特許第１７２６１５３号明細書、特開２００２−１７９９４３公報、特開２００２−２５６１６５公報、米国特許第６，６２３，５５６（Ｂ２）号明細書に記載されたアゾ系顔料であり、（２−ヒドロキシ−Ｎ−（２’−メチル−４’−メトキシフェニル）−１−｛［４−［（４，５，６，７−テトラクロロ−１−オキソ−２，３−ジヒドロ−１Ｈ−イソインドール−３−イリデン）アミノ］フェニル］アゾ｝−１１Ｈ−ベンゾ［α］−カルバゾール−３−カルボキシアミド）が挙げられる。
【００５２】
有彩色顔料は、赤色顔料、黄色顔料、橙色顔料、紫色顔料、青色顔料、緑色顔料、褐色顔料等の顔料が好ましい。
【００５３】
赤色顔料としては、例えばナフトール系顔料、アゾ系顔料、キナクリドン系顔料、アントラキノン系顔料、ペリレン系顔料、ジケトロピロロピロール顔料等が挙げられる。
【００５４】
黄色顔料としては、例えばアゾ系顔料、アントラキノン系顔料、イソインドリノン系顔料、キノフタロン系顔料、ベンズイミダゾロン系顔料等の有機顔料；チタン−ニッケルーアンチモン複合酸化物、亜鉛―鉄複合酸化物等の無機顔料；が挙げられる。
【００５５】
橙色顔料としては、例えばナフトール系顔料、アゾ系顔料、ベンズイミダゾロン系顔料、キナクリドン系顔料、ジケトロロピロール系顔料等が挙げられる。
【００５６】
紫色顔料としては、例えばアゾ系顔料、ローダミン系顔料、キナクリドン系顔料、カルバゾール系顔料、ペリレン系顔料、キナクリドン系顔料等が挙げられる。
【００５７】
青色顔料としては、例えばフタロシアニン系顔料等の有機顔料；コバルト−アルミニウム複合酸化物、コバルト−アルミ−クロム複合酸化物、群青等の無機顔料；が挙げられる。
【００５８】
緑色顔料としては、例えばフタロシアニン系顔料、アゾ系顔料等の有機顔料；クロム酸化物、コバルト−クロム−アルミニウム複合酸化物、コバルト−ニッケル−亜鉛複合酸化物等の無機顔料；が挙げられる。
【００５９】
褐色顔料としては、アゾ系顔料、ベンズイミダゾロン系顔料等の有機顔料；鉄酸化物、チタン−クロム−アンチモン複合酸化物等の無機顔料；が挙げられる。
【００６０】
顔料の平均一次粒子径は、顔料の分散性と成形体の色調の観点から、好ましくは０．００５〜５μｍであり、より好ましくは０．００８〜３μｍであり、さらに好ましくは０．０１０〜０．０５０μｍである。顔料の平均１次粒子径は、ＪＩＳ  Ｚ８９０１−２００６「試験用粉体及び試験用粒子」５．４．４粒子経分布（ｃ）顕微鏡法に準拠し、振掛け法によって準備した試料を透過型電子顕微鏡（日本電子株式会社製）で５万〜１００万倍程度に拡大して観察した画像中、２０〜５０個程度の粒子を観察して算出される円相当径の相加平均値である。
【００６１】
染料は、酸性染料、直接染料、塩基性染料、造塩染料、油溶性染料、分散染料、反応染料、媒染染料、建染染料、硫化染料等が好ましい。
【００６２】
酸性染料としては、例えばアントラキノン系酸性染料、フタロシアニン系酸性染料、キノリン系酸性染料、アジン系酸性染料、インジゴイド系酸性染料、キサンテン系酸性染料、トリフェニルメタン系酸性染料等が挙げられる。
【００６３】
直接染料としては、例えばアゾ系直接染料、チアゾール系直接染料、アントラキノン系直接染料、オキサジン系直接染料、フタロシアニン系直接染料等が挙げられる。
【００６４】
塩基性染料としては、例えばアゾ系塩基性染料、アジン系塩基性染料、アクリジン系塩基性染料、メチン系塩基性染料、チアゾール系塩基性染料、チアジン系塩基性染料、オキサジン系塩基性染料、アントラキノン系塩基性染料、キサンテン系塩基性染料、トリアリールメタン系塩基性染料等が挙げられる。
【００６５】
油溶性染料としては、例えばアントラキノン系油溶性染料、フタロシアニン系油溶性染料、キノリン系油溶性染料、アジン系油溶性染料、インジゴイド系油溶性染料、メチン系油溶性染料、アゾ系油溶性染料、アミノケトン系油溶性染料、キサンテン系油溶性染料、トリフェニルメタン系油溶性染料等が挙げられる。
【００６６】
分散染料としては、例えばアントラキノン系分散染料、キノリン系分散染料、インジゴイド系分散染料、キノフタロン系分散染料、メチン系分散染料、アゾ系分散染料、アミノケトン系分散染料、キサンテン系分散染料等が挙げられる。
【００６７】
また、上記酸性染料とカチオン性化合物との造塩体、上記塩基性染料とアニオン性化合物との造塩体、または酸性染料と塩基性染料との造塩体などの造塩染料を使用できる。
【００６８】
成分（Ｃ）は、カーボンブラック、鉄黒が好ましく、より好ましくはカーボンブラックである。
【００６９】
成分（Ｃ）の含有量は、成分（Ａ）１００質量部に対し、０．００１質量部〜５質量部であり、好ましくは０．１質量部〜４質量部であり、より好ましくは０．２５質量部〜３質量部であり。
成分（Ｃ）の含有量を０．００１質量部以上とすることにより、十分な漆黒性を発現することが可能となる。成分（Ｃ）の含有量を５質量部以下とすることにより、色むら抑制することができる。
【００７０】
プロピレン樹脂組成物は、成分（Ｃ）を１種類含有してもよく、２種以上含有してもよい。
プロピレン樹脂組成物の原料として、成分（Ｃ）と樹脂とを含むマスターバッチを使用してもよい。成分（Ｃ）のマスターバッチ中の樹脂は、オレフィン樹脂が好ましく、溶融温度が成分（Ａ）の溶融温度より低く、溶融時の粘度が成分（Ａ）の溶融時の粘度より低いオレフィン樹脂がより好ましい。
【００７１】
上記マスターバッチは、成分（Ｃ）と樹脂を溶融混練することにより得られる。マスターバッチに含有される成分（Ｃ）の含有量は、マスターバッチの全質量１００質量部に対して、１０質量部〜８０質量部が好ましく、より好ましくは２０質量部〜６０質量部である。
【００７２】
〔エチレン−α−オレフィン共重合体（Ｄ）〕
プロピレン樹脂組成物は、さらに、エチレンに由来する構造単位と、炭素数４以上１２以下のα−オレフィンからなる群から選択される少なくとも一種のオレフィンに由来する構造単位とを含むエチレン−α−オレフィン共重合体（Ｄ）を含んでもよい。「エチレン−α−オレフィン共重合体（Ｄ）」を、以下、「成分（Ｄ）」と記載する。
成分（Ｄ）の全質量１００質量％に対して、エチレンに由来する構造単位の含有量は、好ましくは５０質量％以上９９質量％以下であり、好ましくは５０〜９５質量％、さらに好ましくは５０〜７５質量％である。
【００７３】
炭素数が４〜１２のα−オレフィンとしては、例えば、１−ブテン、１−ペンテン、１−ヘキセン、４−メチル−１−ペンテン、１−オクテン及び１−デセンが挙げられる。中でも、１−ブテン、１−ヘキセン、及び１−オクテンが好ましい。上記α−オレフィンは、ビニルシクロプロパン、ビニルシクロブタンなどの環状構造を有するα−オレフィンであってよい。
【００７４】
成分（Ｄ）としては、例えば、エチレン−１−ブテン共重合体、エチレン−１−ヘキセン共重合体、エチレン−１−オクテン共重合体、エチレン−１−デセン共重合体、エチレン−（３−メチル−１−ブテン）共重合体、及びエチレンと環状構造を有するα−オレフィンとの共重合体が挙げられる。
【００７５】
温度１９０℃、荷重２．１６ｋｇｆで測定される成分（Ｄ）のメルトフローレートは、成形体の低光沢性および機械物性の観点から、好ましくは０．１ｇ／１０分〜５０ｇ／１０分であり、より好ましくは、０．１ｇ／１０分〜５ｇ／１０分であり、さらに好ましくは、０．２ｇ／１０分〜１．０ｇ／１０分である。
【００７６】
成分（Ｄ）の密度は、成形体の耐衝撃性の観点から、好ましくは０．８５０〜０．９４０ｇ／ｃｍ３であり、より好ましくは０．８５０〜０．９２０ｇ／ｃｍ３であり、さらに好ましくは０．８５５〜０．９１０ｇ／ｃｍ３、さらに好ましく０．８６０〜０．８８０であり、さらに好ましく０．８６０〜０．８７０である。
【００７７】
成分（Ｄ）は、重合触媒の存在下、エチレン及び炭素数４以上のα−オレフィンを共重合することにより製造できる。
【００７８】
重合触媒としては、例えば、メタロセン触媒に代表される均一系触媒、及びチーグラー・ナッタ型触媒が挙げられる。
【００７９】
均一系触媒としては、例えば、シクロペンタジエニル環を有する周期表第４族の遷移金属の化合物とアルキルアルミノキサンとからなる触媒；シクロペンタジエニル環を有する周期表第４族の遷移金属の化合物、当該遷移金属化合物と反応してイオン性の錯体を形成する化合物及び有機アルミニウム化合物からなる触媒；並びに無機粒子（シリカ、粘土鉱物等）に、触媒成分（シクロペンタジエニル環を有する周期表第４族の遷移金属の化合物、イオン性の錯体を形成する化合物、有機アルミニウム化合物等）を担持して変性させた触媒が挙げられる。
【００８０】
チーグラー・ナッタ型触媒としては、例えば、チタン含有固体状遷移金属成分と有機金属成分とを組み合わせた触媒が挙げられる。
【００８１】
成分（Ｄ）としては、市販品を用いてもよい。市販の成分（Ｄ）としては、例えば、ダウ・ケミカル日本株式会社製エンゲージ（登録商標）、三井化学株式会社製タフマー（登録商標）、株式会社プライムポリマー製ネオゼックス（登録商標）、ウルトゼックス（登録商標）、住友化学株式会社製エクセレンＦＸ（登録商標）、スミカセン（登録商標）、及びエスプレンＳＰＯ（登録商標）が挙げられる。
【００８２】
成分（Ｄ）の含有量は、成分（Ａ）１００質量部に対して、好ましくは１〜１００質量部であり、より好ましくは３〜８０質量部であり、さらに好ましくは５〜３０質量部であり、さらに好ましくは５〜１５質量部である。
【００８３】
〔ビニル芳香族化合物含有ゴム〕
プロピレン樹脂組成物は、機械物性のバランスをさらに改良するために、ビニル芳香族化合物含有ゴムを含有してもよい。ビニル芳香族化合物含有ゴムとしては、例えば、ビニル芳香族化合物重合体と共役ジエン系重合体とからなるブロック共重合体や、かかるブロック共重合体の水素添加物等が挙げられる。前記ブロック共重合体の水素添加物中の共役ジエン重合体の二重結合の水素添加率は、共役ジエン重合体部分に含有される二重結合の全質量１００質量％に対して、好ましくは８０質量％以上であり、より好ましくは８５質量％以上である。
【００８４】
上記のビニル芳香族化合物含有ゴムのＧＰＣ法によって測定される分子量分布は、好ましくは２．５以下であり、より好ましくは１〜２．３である。
【００８５】
上記のビニル芳香族化合物含有ゴムに含有されるビニル芳香族化合物の含有量は、ビニル芳香族化合物含有ゴムの全質量１００質量％に対して、好ましくは１０〜２０質量％であり、より好ましくは１２〜１９質量％である。
【００８６】
上記のビニル芳香族化合物含有ゴムのＪＩＳ  Ｋ７２１０に従って温度２３０℃、荷重２．１６ｋｇｆで測定されるＭＦＲは、好ましくは０．０１〜１５ｇ／１０分であり、より好ましくは０．０３〜１３ｇ／１０分である。
【００８７】
上記のビニル芳香族化合物含有ゴムとしては、例えば、スチレン−エチレン−ブテン−スチレン系ゴム、スチレン−エチレン−プロピレン−スチレン系ゴム、スチレン−ブタジエン系ゴム、スチレン−ブタジエン−スチレン系ゴム、スチレン−イソプレン−スチレン系ゴム等のブロック共重合体、及びこれらのブロック共重合体を水添したブロック共重合体等が挙げられる。さらに、エチレン−プロピレン−非共役ジエン系ゴムにスチレン等のビニル芳香族化合物を反応させて得られたゴムも挙げられる。また、２種以上のビニル芳香族化合物含有ゴムを併用してもよい。
【００８８】
上記のビニル芳香族化合物含有ゴムの製造方法としては、例えば、オレフィン系共重合体ゴム又は共役ジエンゴムに対し、ビニル芳香族化合物を、重合又は反応等によって結合させる方法等が挙げられる。
ビニル芳香族化合物含有ゴムの含有量は、成分（Ａ）１００質量部に対して、好ましくは５〜３０質量部である。
【００８９】
〔変性ポリオレフィン樹脂〕
プロピレン樹脂組成物は、機械物性のバランスをさらに改良するために、変性ポリオレフィン樹脂を含有してもよい。
本願明細書において、変性ポリオレフィン樹脂とは、少なくとも１種のオレフィンに由来する構造単位と、不飽和カルボン酸および／またはその誘導体に由来する構造単位とを含む重合体である。変性ポリオレフィン樹脂は、成分（Ａ）及び成分（Ｄ）以外の重合体である。
変性ポリオレフィン樹脂の製造方法としては、以下の（１）及び（２）が挙げられる。
（１）オレフィン単独重合体、少なくとも二種のオレフィンの共重合体、または、ヘテロファジックプロピレン重合材料に、不飽和カルボン酸および／またはその誘導体をグラフト重合する工程を含む方法。
（２）少なくとも１種のオレフィンと、不飽和カルボン酸および／またはその誘導体を共重合する工程を含む方法。
【００９０】
変性ポリオレフィン樹脂の製造方法としては、より具体的には、“実用  ポリマーアロイ設計”（井出文雄著、工業調査会（１９９６））、Ｐｒｏｇ．  Ｐｏｌｙｍ．  Ｓｃｉ．，２４，８１−１４２（１９９９）、特開２００２−３０８９４７号公報等に例示されている方法を用いることができ、溶液法、バルク法、溶融混練法のいずれの方法を用いてもよい。また、これらの方法を組み合わせて製造してもよい。
【００９１】
変性ポリオレフィン樹脂に用いられる不飽和カルボン酸としては、例えば、マレイン酸、フマル酸、イタコン酸、アクリル酸、メタクリル酸等が挙げられる。また、不飽和カルボン酸の誘導体としては、前記の不飽和カルボン酸の酸無水物、エステル化合物、アミド化合物、イミド化合物、金属塩等が挙げられ、その具体例としては、無水マレイン酸、無水イタコン酸、アクリル酸メチル、アクリル酸エチル、アクリル酸ブチル、アクリル酸グリシジル、メタクリル酸メチル、メタクリル酸エチル、メタクリル酸ブチル、メタクリル酸グリシジル、マレイン酸モノエチルエステル、マレイン酸ジエチルエステル、フマル酸モノメチルエステル、フマル酸ジメチルエステル、アクリルアミド、メタクリルアミド、マレイン酸モノアミド、マレイン酸ジアミド、フマル酸モノアミド、マレイミド、Ｎ−ブチルマレイミド、メタクリル酸ナトリウム等が挙げられる。また、クエン酸やリンゴ酸のように、プロピレン重合体にグラフトする工程で脱水して不飽和カルボン酸を生じるものを用いてもよい。
不飽和カルボン酸および／またはその誘導体として、好ましくはアクリル酸のグリシジルエステル、メタクリル酸のグリシジルエステル、無水マレイン酸である。
変性ポリオレフィン樹脂の含有量は、成分（Ａ）１００質量部に対して、好ましくは０．１〜１０質量部である。
【００９２】
〔添加剤〕
プロピレン樹脂組成物は、さらに添加剤を含有してもよい。添加剤としては、中和剤、酸化防止剤、加工安定剤、紫外線吸収剤、造核剤、透明化核剤、帯電防止剤、滑剤、加工助剤、金属石鹸、発泡剤、抗菌剤、可塑剤、難燃剤、架橋剤、架橋助剤、高輝度化剤、無機充填剤、有機充填剤等が挙げられる。プロピレン樹脂組成物は、添加剤を１種類含有してもよく、２種以上含有してもよい。
【００９３】
プロピレン樹脂組成物は、成形加工性、及び長期の耐光劣化安定性の観点から、好ましくは、酸化防止剤を含有する。酸化防止剤としては、フェノール系酸化防止剤、リン系酸化防止剤、硫黄系酸化防止剤、ヒドロキシルアミン系酸化防止剤が挙げられる。
【００９４】
酸化防止剤は、好ましくは、フェノール系酸化防止剤、及びリン系酸化防止剤である。
【００９５】
フェノール系酸化防止剤としては、テトラキス［メチレン−３（３’，５’ジ−ｔｅｒｔ−ブチル−４−ヒドロキシフェニル）プロピオネート］メタン、オクタデシル−３−（３，５−ジ−ｔｅｒｔ−ブチル−４−ヒドロキシフェニル）プロピオネート、３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５・５］ウンデカン、トリエチレングリコール−Ｎ−ビス−３−（３−ｔｅｒｔ−ブチル−５−メチル−４−ヒドロキシフェニル）プロピオネート、１，６−ヘキサンジオールビス［３−（３，５−ジ−ｔｅｒｔ−ブチル−４−ヒドロキシフェニル）プロピオネート］、２，２−チオ−ジエチレンビス［３−（３，５−ジ−ｔｅｒｔ−ブチル−４−ヒドロキシフェニル）プロピオネート］、１，３，５−トリス［３（３，５−ジ−ｔｅｒｔ−ブチル−４−ヒドロキシフェニル）プロピオニルオキシ］エチルイソシアネート、１，３，５−トリメチル−２，４，６−トリス（３，５−ジ−ｔｅｒｔ−ブチル−４−ヒドロキシベンジル）ベンゼン、トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレートが挙げられる。
【００９６】
プロピレン樹脂組成物の成形加工性や耐熱劣化性の観点から、フェノール系酸化防止剤は、好ましくは分子量３００以上のフェノール系酸化防止剤である。このような酸化防止剤としては、テトラキス［メチレン−３（３’，５’ジ−ｔｅｒｔ−ブチル−４−ヒドロキシフェニル）プロピオネート］メタン、オクタデシル−３−（３，５−ジ−ｔｅｒｔ−ブチル−４−ヒドロキシフェニル）プロピオネート、３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５・５］ウンデカン、トリエチレングリコール−Ｎ−ビス−３−（３−ｔｅｒｔ−ブチル−５−メチル−４−ヒドロキシフェニル）プロピオネート、１，６−ヘキサンジオールビス［３−（３，５−ジ−ｔｅｒｔ−ブチル−４−ヒドロキシフェニル）プロピオネート］、２，２−チオ−ジエチレンビス［３−（３，５−ジ−ｔｅｒｔ−ブチル−４−ヒドロキシフェニル）プロピオネート］が挙げられる。
【００９７】
色相安定性の観点から、フェノール系酸化防止剤は、より好ましくは３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ[５・５]ウンデカンである。
【００９８】
フェノール系酸化防止剤の含有量は、通常、成分（Ａ）１００質量部に対し、０．０１〜１質量部であり、好ましくは０．０１〜０．５質量部であり、より好ましくは０．０５〜０．３質量部である。
【００９９】
リン系酸化防止剤としては、トリス（ノニルフェニル）ホスファイト、トリス（２，４−ジ−ｔｅｒｔ−ブチルフェニル）ホスファイト、ジステアリルペンタエリスリトールジホスファイト、ビス（２，４−ジ−ｔｅｒｔ−ブチルフェニル）ペンタエリスリトールジホスファイト、ビス（２，４−ジ−ｔｅｒｔ−ブチル−６−メチルフェニル）ペンタエリスリトールジホスファイト、ビス（２，６−ジ−ｔｅｒｔ−ブチル−４−メチルフェニル）ペンタエリスリトール  ジホスファイト、ビス（２，４−ジクミルフェニル）ペンタエリスリトールジホスファイト、テトラキス（２，４−ジ−ｔｅｒｔ−ブチルフェニル）−４，４’−ジフェニレンジホスホナイト、２，２’−メチレンビス（４，６−ジ−ｔｅｒｔ−ブチルフェニル）  ２−エチルヘキシルホスファイト、２，２’−エチリデンビス（４，６−ジ−ｔｅｒｔ−ブチルフェニル）フルオロホスファイト、ビス（２，４−ジ−ｔｅｒｔ−ブチル−６−メチルフェニル）エチルホスファイト、２−（２，４，６−トリ−ｔｅｒｔ−ブチルフェニル）−５−エチル−５−ブチル−１，３，２−オキサホスホリナン、２，２’，２’’−ニトリロ［トリエチル−トリス（３，３’，５，５’−テトラ−ｔｅｒｔ−ブチル−１，１’−ビフェニル−２，２’−ジイル）ホスファイト、２，４，８，１０−テトラ−ｔｅｒｔ−ブチル−６−［３−（３−メチル−４−ヒドロキシ−５−ｔｅｒｔ−ブチルフェニル）プロポキシ］ジベンゾ［ｄ，ｆ］［１，３，２］ジオキサホスフェピンが挙げられる。
【０１００】
プロピレン樹脂組成物の成形加工性および熱安定性の観点から、リン系酸化防止剤は、好ましくは分子量３００以上のリン系酸化防止剤である。このような酸化防止剤としては、トリス（２，４−ジ−ｔｅｒｔ−ブチルフェニル）ホスファイト、ビス（２，４−ジ−ｔｅｒｔ−ブチルフェニル）ペンタエリスリトールジホスファイト、ビス（２，４−ジ−ｔｅｒｔ−ブチル−６−メチルフェニル）ペンタエリスリトールジホスファイト、ビス（２，６−ジ−ｔｅｒｔ−ブチル−４−メチルフェニル）ペンタエリスリトール  ジホスファイト、２，４，８，１０−テトラ−ｔｅｒｔ−ブチル−６−[３−（３−メチル−４−ヒドロキシ−５−ｔｅｒｔ−ブチルフェニル）プロポキシ]ジベンゾ［ｄ，ｆ］［１，３，２］ジオキサホスフェピンが挙げられる。
【０１０１】
リン系酸化防止剤の含有量は、通常、成分（Ａ）１００質量部に対し、０．０１〜１質量部であり、好ましくは０．０１〜０．５質質量部であり、さらに好ましくは０．０５〜０．３質量部である。
【０１０２】
好ましい一態様において、プロピレン樹脂組成物は、分子量３００以上のフェノール系酸化防止剤および／または分子量３００以上のリン系酸化防止剤を、成分（Ａ）１００質量部に対して、０．０１〜１質量部含有する。
【０１０３】
造核剤としては、無機系造核剤および有機系造核剤が挙げられる。
無機系造核剤としては、タルク、クレイ、炭酸カルシウムが挙げられる。造核剤が無機系造核剤である場合、粒子の凝集防止や、成分（Ａ）への分散性を改善するために、シランカップリング剤、脂肪酸、その他酸性或いは塩基性物質によって、無機系造核剤を前処理してもよい。
【０１０４】
有機系造核剤としては、芳香族カルボン酸の金属塩類、ＷＯ０２／７９３１２、ＷＯ０２／７７０９２に記載されているもののような、環状の飽和または不飽和炭化水素の２つの環上炭素原子にカルボキシル基を有するジカルボン酸の金属塩類、芳香族リン酸の金属塩類、ジベンジリデンソルビトール類、ポリマー型造核剤（ポリ−３−メチルブテン−1、ポリシクロペンテン、ポリビニルシクロヘキサン）等のが挙げられる。
【０１０５】
芳香族カルボン酸の金属塩類としては、例えば、環状の炭化水素からなる構造が置換された安息香酸基を有する化合物が挙げられる。芳香族カルボン酸の金属塩の金属原子としては、元素の周期表の第１族の金属原子、第２族の金属原子、第４族の金属原子、第１３族の金属原子、第１４族の金属原子等が挙げられ、好ましくは、第１族の金属原子、第２族の金属原子および第１３族の金属原子である。
【０１０６】
具体的には、第１族の金属原子としては、リチウム、ナトリウム、カリウム等が挙げられ、第２族の金属原子としては、マグネシウム、カルシウム、ストロンチウム、バリウム等が挙げられ、第４族の金属原子としては、チタニウム、ジルコニウム等が挙げられ、第１３族の金属原子としては、アルミニウム、ガリウム等が挙げられ、第１４族の金属原子としては、ゲルマニウム、錫、鉛等が挙げられる。
【０１０７】
芳香族カルボン酸類の金属塩としては、好ましくは、安息香酸リチウム、安息香酸カリウム、安息香酸ナトリウム、安息香酸アルミニウム、ヒドロキシ−ジ（パラ−ｔｅｒｔ−ブチル安息香酸）アルミニウム、シクロヘキサンカルボン酸ナトリウム、シクロペンタンカルボン酸ナトリウムであり、より好ましくは、安息香酸ナトリウム、ヒドロキシ−ジ（パラ−ｔｅｒｔ−ブチル安息香酸）アルミニウムである。
【０１０８】
ＷＯ０２／７９３１２、ＷＯ０２／７７０９２に記載されているもののような、環状の飽和または不飽和炭化水素の２つの環上炭素原子にカルボキシル基を有するジカルボン酸の金属塩類としては、例えば、ヘキサヒドロフタル酸基の金属塩類であり、好ましくは、下記の構造式で表されるジナトリウム＝（１Ｒ，２Ｒ，３Ｓ，４Ｓ）−ビシクロ[２．２．１]ヘプタン−２，３−ジカルボキシラート（Ｈｙｐｅｒｆｏｒｍ［登録商標］ＨＰＮ−６８Ｌ（ミリケン・ジャパン株式会社製）である。
【０１０９】
芳香族リン酸の金属塩類としては、炭素原子数１〜１２個の炭化水素基が置換した芳香族リン酸エステル金属塩等が挙げられる。その芳香族リン酸基に結合する金属原子としては、元素の周期表の第１族の金属原子、第２族の金属原子、第４族の金属原子、第１３族の金属原子、第１４族の金属原子等が挙げられ、好ましくは、第１族の金属原子、第２族の金属原子である。
【０１１０】
具体的には、第１族の金属原子としては、リチウム、ナトリウム、カリウム等が挙げられ、第２族の金属原子としては、マグネシウム、カルシウム、ストロンチウム、バリウム等が挙げられ、第４族の金属原子としては、チタニウム、ジルコニウム等が挙げられ、第１３族の金属原子としては、アルミニウム、ガリウム等が挙げられ、第１４族の金属原子としては、ゲルマニウム、錫、鉛等が挙げられる。
【０１１１】
芳香族リン酸の金属塩類として、好ましくは、金属原子がナトリウムであるリン酸２，２’−メチレンビス（４，６−ジ−ｔｅｒｔ−ブチルフェニル）ナトリウム（製品名：アデカスタブ［登録商標］ＮＡ−１１、株式会社ＡＤＥＫＡ製）、金属原子がアルミニウムであるビス（２，４，８，１０−テトラー第３ブチル−６−ヒドロキシ−１２Ｈ−ジベンゾ［ｄ，ｇ］［１，３，２］ジオキサホスホシン−６−オキシド）水酸化アルミニウム塩（製品名：アデカスタブ［登録商標］ＮＡ−２１の主成分、株式会社ＡＤＥＫＡ製）等が挙げられる。
【０１１２】
ジベンジリデンソルビトール類としては、例えば、１，３：２，４−ジ（ｐ−メチルベンジリデン）ソルビトール、１，３−ｏ−メチルベンジリデン２，４−ｐ−メチルベンジリデンソルビトール、１，３：２，４−ジ（ベンジリデン）ソルビトール、１，３：２，４−ジ−（ｐ−エチルベンジリデン）ソルビトール、１，３：２，４−ビス（３，４−ジメチルベンジリデン）ソルビトール等が挙げられ、好ましくは、臭気の観点から１，３；２，４−ジ（ベンジリデン）ソルビトールである。
【０１１３】
造核剤は、通常、粒子状のものであって、粉砕法、晶析法、晶析法と粉砕法とを組み合せた方法など、公知の方法により製造することができる。レーザー回折式粒度分布測定法で測定される重量平均粒子径が０．０１〜１０μｍである造核剤が好ましい。粉砕法により造核剤を調製する際に造核剤粒子同士の凝集を防止するために、表面処理剤を接触させた状態で調製を行ってもよい。
【０１１４】
造核剤の含有量は、成分（Ａ）１００質量部に対して、好ましくは０．００１〜１質量部であり、より好ましくは０．０１〜１質量部であり、さらに好ましくは０．０１〜０．５質量部である。得られる成形体の剛性、及び耐衝撃性の観点から０.００１質量部以上が好ましい。得られる成形体の耐衝撃性の観点から１質量部以下が好ましい。
【０１１５】
無機充填材としては、非繊維状無機充填材、繊維状無機充填材、又は、これらの混合物が挙げられる。非繊維状無機充填材としては、タルク、マイカ、立方体状炭酸カルシウム、紡錘形状炭酸カルシウム、柱状炭酸カルシウム、板状硫酸バリウム、柱状硫酸バリウム、粒状炭酸マグネシウム、クレー、粒状アルミナ、球状シリカ、粒状硫酸カルシウム、けい砂、カーボンブラック、球状酸化チタン、球状水酸化マグネシウム、柱状水酸化マグネシウム、ゼオライト、けいそう土、セリサイト、シラス、球状水酸化カルシウム、球状亜硫酸カルシウム、球状硫酸ソーダ、ベントナイト、球状黒鉛が挙げられる。
繊維状無機充填材としては、繊維状マグネシウムオキシサルフェート、繊維状チタン酸カリウム、繊維状水酸化マグネシウム、繊維状ホウ酸アルミニウム、繊維状ケイ酸カルシウム、繊維状炭酸カルシウム、炭素繊維、ガラス繊維、金属繊維が挙げられる。
無機充填材は好ましくは、タルク、マイカ、紡錘形状炭酸カルシウム、シリカ、繊維状マグネシウムオキシサルフェート、繊維状ワラストナイトであり、より好ましくは、タルク、繊維状マグネシウムオキシサルフェートである。プロピレン樹脂組成物は、２種類以上の無機充填剤を含有してもよい。
無機充填剤の含有量は、成分（Ａ）１００質量部に対して、好ましくは１〜２５質量部である。一態様として、黒い成形体を得る場合は、無機充填材の含有量は、成分（Ａ）１００質量部に対して、好ましくは５質量部以下であり、より好ましくは１質量部以下である。一態様として、無機充填材の含有量は、成分（Ａ）１００質量部に対して、０質量部である。
【０１１６】
有機充填材としては、リグニン、スターチ、木粉、木質繊維、竹、綿花、セルロース、ナノセルロース系繊維などの天然繊維、及びその含有製品等が挙げられる。
有機充填剤の含有量は、成分（Ａ）１００質量部に対して、好ましくは１〜２５質量部である。
【０１１７】
〔プロピレン樹脂組成物の製造方法〕
プロピレン樹脂組成物は、成分（Ａ）と、成分（Ｂ）と、成分（Ｃ）と、必要に応じて他の成分とを溶融混練する工程を含む方法により製造することができる。
溶融混練する工程の前に、原料を予め混合装置（例えば、ヘンシェルミキサー、タンブラーミキサー、ナウターミキサー等）により混合してもよい。
【０１１８】
溶融混練する温度は、好ましくは１８０℃以上３００℃以下であり、より好ましくは１８０℃以上２７０℃以下である。
前記溶融混練する工程で得られた溶融混合物を、フィルターを通過させてもよい。
【０１１９】
溶融混練装置としては、単軸押出機、二軸同方向回転押出機、バンバリーミキサ、コニーダが挙げられる。
【０１２０】
成分（Ａ）と、成分（Ｂ）と、成分（Ｃ）とを溶融混練する工程において、原料に有機過酸化物を配合することにより、得られるプロピレン樹脂組成物のＭＦＲを調整することができる。
【０１２１】
有機過酸化物としては、過酸化アルキル類、過酸化ジアシル類、過酸化エステル類および過酸化カーボネート類である。過酸化アルキル類としては、例えば、ジクミルパーオキサイド、ジ−ｔｅｒｔ−ブチルパーオキサイド、ｔｅｒｔ−ブチルクミルパーオキサイド、２，５−ジメチル−２，５−ジ（ｔｅｒｔ−ブチルパーオキシ）ヘキサン、２，５−ジメチル−２，５−ジ（ｔｅｒｔ−ブチルパーオキシ）ヘキシン−３、１，３−ビス（ｔｅｒｔ−ブチルパーオキシイソプロピル）ベンゼン、３，６，９−トリエチル−３，６，９−トリメチル−１，４，７−トリパーオキソナンが挙げられる。
【０１２２】
過酸化ジアシル類としては、ベンゾイルパーオキサイド、ラウロイルパーオキサイド、デカノイルパーオキサイドが挙げられる。過酸化エステル類としては、１，１，３，３−テトラメチルブチルパーオキシネオデカノエート、α−クミルパーオキシネオデカノエート、ｔｅｒｔ−ブチルパーオキシネオデカノエート、ｔｅｒｔ−ブチルパーオキシネオヘプタノエート、ｔｅｒｔ−ブチルパーオキシピバレート、ｔｅｒｔ−ヘキシルパーオキシピバレート、１，１，３，３−テトラメチルブチルパーオキシ−２−エチルヘキサノエート、ｔｅｒｔ−アミルパーオキシ−２−エチルヘキサノエート、ｔｅｒｔ−ブチルーパーオキシ−２−エチルヘキサノエート、ｔｅｒｔ−ブチルパーオキシイソブチレート、ジ−ｔｅｒｔ−ブチルパーオキシヘキサヒドロテレフタレート、ｔｅｒｔ−アミルパーオキシ−３，５，５−トリメチルヘキサノエート、ｔｅｒｔ−ブチルパーオキシ−３，５，５−トリメチルヘキサノエート、ｔｅｒｔ−ブチルパーオキシアセテート、ｔｅｒｔ−ブチルパーオキシベンゾエート、ジ−ｔｅｒｔ−ブチルパーオキシトリメチルアディペートが挙げられる。
【０１２３】
過酸化カーボネート類としては、ジ−３−メトキシブチルパーオキシジカーボネート、ジ（２−エチルヘキシル）パーオキシジカーボネート、ジイソプロピルパーオキシカーボネート、ｔｅｒｔ−ブチルパーオキシイソプロピルカーボネート、ジ（４−ｔｅｒｔ−ブチルシクロヘキシル）パーオキシジカーボネート、ジセチルパーオキシジカーボネート、ジミリスチルパーオキシジカーボネートが挙げられる。
【０１２４】
有機過酸化物は、好ましくは過酸化アルキル類であり、より好ましくは２，５−ジメチル−２，５−ジ（ｔｅｒｔ−ブチルパーオキシ）ヘキサン、１，３−ビス（ｔｅｒｔ−ブチルパーオキシイソプロピル）ベンゼン、３，６，９−トリエチル−３，６，９−トリメチル−１，４，７−トリパーオキソナンである。
【０１２５】
有機過酸化物の使用量は、成分（Ａ）１００質量部に対して、一般的には０．０００１〜０．５質量部であり、好ましくは０．０００５〜０．３質量部であり、より好ましくは０．００１〜０．１質量部である。
【０１２６】
有機過酸化物は、成分（Ａ）のパウダーに含浸させた含浸パウダー（マスターバッチ）として用いてもよい。パウダーの重量平均粒子径は、成分（Ａ）に対する有機過酸化物の分散性の観点から、通常１００μｍ〜２０００μｍの範囲である。有機過酸化物の含浸量は、通常１〜５０質量％であり、取扱い易さの点で、好ましくは５〜２０質量％である。
【０１２７】
プロピレン樹脂組成物の形状としては、ストランド状、シート状、平板状、ストランドを適当な長さに裁断したペレット状等が挙げられる。成形体の成形加工時の生産安定性の観点から、プロピレン樹脂組成物は、長辺の長さが１〜５０ｍｍのペレット状であることが好ましく、ペレットの長辺の長さは、より好ましくは１〜１０ｍｍ、さらに好ましくは２〜５ｍｍである。
【０１２８】
プロピレン樹脂組成物は、該プロピレン樹脂組成物を、成形温度２２０℃、金型冷却温度５０℃、射出速度２３ｍｍ／ｓｅｃの条件で、ＭＤ４００ｍｍ×ＴＤ１００ｍｍ×厚み３ｍｍの金型キャビティに射出成形して得られる成形体のＬ＊が、４０％以下であることが好ましく、３０％以下であることがより好ましく、２５％以下であることがより好ましい。
本願明細書中、Ｌ＊は、ＪＩＳ  Ｚ８７８１−４で規定されるＣＩＥ１９７６明度指数である。本願明細書において、Ｌ＊は多角度測色計により入射角４５度で測定される。
【０１２９】
プロピレン樹脂組成物は、該プロピレン樹脂組成物を、成形温度２２０℃、金型冷却温度５０℃、射出速度２３ｍｍ／ｓｅｃの条件で、ＭＤ４００ｍｍ×ＴＤ１００ｍｍ×厚み３ｍｍの金型キャビティ（該キャビティは鏡面を含む）に射出成形して得られる成形体の、入射角６０度で測定される鏡面光沢度が、７０％以下であることが好ましく、６０％以下であることがより好ましい。本願明細書において、鏡面光沢度はＪＩＳ  Ｚ８７４１−１９９７に準じて測定される。
【０１３０】
〔成形体〕
プロピレン樹脂組成物を成形することによって、プロピレン樹脂組成物を含む成形体を得ることができる。成形体の形状やサイズは、適宜、決定することができる。成形体としては、プロピレン樹脂組成物を含む単層の成形体；プロピレン樹脂組成物を含む層と、プロピレン樹脂組成物以外の樹脂を含む層とを有する多層成形体が挙げられる。
【０１３１】
成形体のＬ＊は４０％以下であることが好ましく、３０％以下がより好ましく、２５％以下がより好ましい。
【０１３２】
入射角６０度で測定される、成形体の鏡面光沢度は７０％以下であることが好ましく、６０％以下がより好ましい。
【０１３３】
成形体の製造方法としては、射出成形法、プレス成形法、真空成形法、発泡成形法、押出成形法が挙げられる。多層成形体の製造方法としては、プロピレン樹脂組成物を含む層と、プロピレン樹脂組成物以外の樹脂を含む層とを貼合する成形方法；共押出成形法が挙げられる。
【０１３４】
成形体は、好ましくは、射出成形体であり、より好ましくは厚さが１ｍｍ以上である射出成形体である。射出成形法としては、一般的な射出成形法、射出発泡成形法、超臨界射出発泡成形法、超高速射出成形法、射出圧縮成形法、ガスアシスト射出成形法、サンドイッチ成形法、サンドイッチ発泡成形法、インサート・アウトサート成形法が挙げられる。
成形体は、成分（Ａ）と、成分（Ｂ）と、必要に応じて他の成分とを含む組成物と、成分（Ｃ）を含むマスターバッチとの混合物を、成形して成形体を得る方法により製造してもよい。
【０１３５】
成形体の用途としては、自動車材料、家電材料、建材、ボトル、コンテナー、シート、フィルムが挙げられる。好ましい用途として、自動車用内装部品、家電材料、建材（特にヒトの居住空間に存在する製品）である。
【０１３６】
自動車材料としては、例えば、ドアートリム、ピラー、インストルメンタルパネル、コンソール、ロッカーパネル、アームレスト、ドアーパネル、スペアタイヤカバー等の内装部品；バンパー、スポイラー、フェンダー、サイドステップ等の外装部品；エアインテークダクト、クーラントリザーブタンク、フェンダーライナー、ファン、アンダーデフレクター等の部品；フロント・エンドパネル等の一体成形部品が挙げられる。
【０１３７】
また、家電材料としては、洗濯機用材料（外槽）、乾燥機用材料、掃除機用材料、炊飯器用材料、ポット用材料、保温機用材料、食器洗浄機用材料、空気清浄機用材料、エアコン用材料、照明器具用材料が挙げられる。
【０１３８】
また、建材としては、屋内の床部材、壁部材、窓枠部材が挙げられる。
【実施例】
【０１３９】
以下、実施例および比較例によって本発明を説明する。【０１４０】
（１）成分（Ａ）
ヘテロファジックプロピレン重合材料（Ａ−１）、及びヘテロファジックプロピレン重合材料（Ａ−２）は、それぞれ特開平７−２１６０１７号公報の実施例５に記載の方法によって得られる触媒を用いて、液相（第１工程）−気相（第２工程）重合法（多段重合法）によって製造した。  以下、「ヘテロファジックプロピレン重合材料（Ａ−１）」を「成分（Ａ−１）」と記載し、「ヘテロファジックプロピレン重合材料（Ａ−２）」を「成分（Ａ−２）」と記載する。【０１４１】
成分（Ａ−１）
プロピレン−（エチレン−プロピレン）重合材料
成分（Ａ−１）のＭＦＲ（２３０℃）：２８ｇ／１０分
成分（Ａ−１）の極限粘度（[η]Total）：１．４１ｄｌ／ｇ
[η]ＩＩ／[η]Ｉ＝２．７
成分（Ｉ）：プロピレン単独重合体
成分（Ｉ）のアイソタクチック・ペンタッド分率：０.９８３
成分（Ｉ）の極限粘度[η]Ｉ：１．０６ｄｌ／ｇ
成分（ＩＩ）：エチレン−プロピレン共重合体
成分（ＩＩ）の含有量：１９．５質量％
成分（ＩＩ）中のエチレンに由来する構造単位の含有量：３９質量％
成分（ＩＩ）の極限粘度[η]ＩＩ：２．８５ｄｌ／ｇ【０１４２】
成分（Ａ−２）
プロピレン−（エチレン−プロピレン）重合材料
成分（Ａ−２）のＭＦＲ（２３０℃）：３０ｇ／１０分
成分（Ａ−２）の極限粘度（[η]Total）：１．４３ｄｌ／ｇ
[η]ＩＩ／[η]Ｉ＝３．１
成分（Ｉ）：プロピレン単独重合体
成分（Ｉ）の極限粘度[η]Ｉ：１．０３ｄｌ／ｇ
成分（ＩＩ）：エチレン−プロピレン共重合体
成分（ＩＩ）の含有量：１８．６質量％
成分（ＩＩ）中のエチレンに由来する構造単位の含有量：４８．２質量％
成分（ＩＩ）の極限粘度[η]ＩＩ：３．１８ｄｌ／ｇ【０１４３】
（２）成分（Ｂ）
（Ｂ−１）炭素数２以上のアルキル基を含む有機変性シロキサン化合物と、ポリプロピレンとを含むマスターバッチ
製品名：ＴＥＧＯＭＥＲ（登録商標）Ａｎｔｉｓｃｒａｔｃｈ１００（マスターバッチ中の有機変性シロキサン化合物の含有量約５０質量％）エボニックインダストリー社製
有機変性シロキサン化合物の重量平均分子量：３５０００【０１４４】
（Ｂ−２）ポリジメチルシロキサン含有マスターバッチ
製品名：ＧＥＮＩＯＰＬＡＳＴ  ＰＥＬＬＥＴ  Ｓ（マスターバッチ中のポリジメチルシロキサンの含有量約７０質量％）ワッカー・ケミー社製 
ポリジメチルシロキサンの重量平均分子量：４６００００【０１４５】
（３）成分（Ｃ）
（Ｃ−１）カーボンブラック含有マスターバッチ
製品名：ＰＰＣＭ  ９１７Ｙ９５（カーボンブラックとポリエチレンとを含むマスターバッチ、カーボンブラック含有量２６質量％）東京インキ株式会社製、カーボンブラックの一次粒子径：０．０１４μｍ【０１４６】
（Ｃ−２）
製品名：ＰＰＣＭ  ９０８Ｙ８９（カーボンブラックとポリエチレンとを含むマスターバッチ、カーボンブラック成分量８質量％）東京インキ株式会社製、カーボンブラックの一次粒子径：０．０１３μｍ【０１４７】
（４）成分（Ｄ）
（Ｄ−１）エチレン−１−ブテン共重合体
製品名：エクセレン「ＶＬ１００」住友化学株式会社製
密度：０．９００（ｇ／ｃｍ３）
ＭＦＲ（１９０℃、荷重２．１６ｋｇ）：０．８ｇ／１０分【０１４８】
（Ｄ−２）エチレン−１−ブテン共重合体
製品名：ＥＮＧＡＧＥ７３８０デュポンダウエラストマー社製
密度：０．８７０（ｇ／ｃｍ３）
ＭＦＲ（１９０℃、荷重２．１６ｋｇ）：０．３ｇ／１０分【０１４９】
物性は以下に示した試験方法に従って測定した。
（１）メルトフローレート（ＭＦＲ、単位：ｇ／１０分）
ＪＩＳ  Ｋ６７５８に規定された方法に従って、荷重２．１６ｋｇで測定した。成分（Ａ）及びプロピレン樹脂組成物のＭＦＲは温度２３０℃で測定し、成分（Ｄ）のＭＦＲは温度１９０℃で測定した。【０１５０】
（２）極限粘度（［η］、単位：ｄｌ／ｇ）
ウベローデ型粘度計を用いて、濃度０．１ｇ／ｄｌ、０．２ｇ／ｄｌおよび０．５ｇ／ｄｌの３つの試料それぞれの還元粘度を測定した。極限粘度は、「高分子溶液、高分子実験学１１」（１９８２年共立出版株式会社刊）第４９１頁に記載の計算方法、すなわち還元粘度を濃度に対しプロットし、濃度をゼロに外挿する外挿法によって求めた。テトラリンを溶媒として用いて、温度１３５℃で測定した。成分（Ａ）の極限粘度は、成分（Ａ）パウダーを用いて測定した。[η]Ｉは、第１工程で得られた成分（Ｉ）パウダーを測定に用いた。【０１５１】
（３）[η]ＩＩの算出
成分（Ａ）の全質量に対する成分（Ｉ）の質量比をＸＩとし、成分（Ａ）の全質量に対する成分（ＩＩ）の質量比をＸＩＩとし、成分（Ａ）の極限粘度を［η］Totalとして、[η]ＩＩを下記式により算出した。【０１５２】
[η]ＩＩ＝{［η］Total−（[η]Ｉ×ＸＩ）}／ＸＩＩ
尚、ＸＩ、及びＸＩＩは下記13Ｃ−ＮＭＲスペクトルから算出した。【０１５３】
（４）成分（Ａ）の含有量（質量％）、成分（Ａ）中の成分（ＩＩ）の含有量（質量％）及び成分（ＩＩ）中のエチレンに由来する構造単位含有量（質量％）の算出
下記の条件で測定した13Ｃ−ＮＭＲスペクトルから、Kakugoらの報告(Macromolecules1982年,第15巻,第1150〜1152頁)に基づいて求めた。【０１５４】
直径１０ｍｍの試験管中で約２００ｍｇの成分（Ａ）を３ｍｌの混合溶媒（オルトジクロロベンゼン／重オルトジクロロベンゼン＝４／１（容積比））に均一に溶解させて試料を調製し、その試料の13Ｃ−ＮＭＲスペクトルを下記の条件下で測定した。測定は、日本電子株式会社製ＪＮＭ−ＥＸ２７０を用いて行った。【０１５５】
測定温度：１３５℃
パルス繰り返し時間：１０秒
パルス幅：４５°
積算回数：２５００回【０１５６】
（５）重量平均分子量
成分（Ｂ）の重量平均分子量は、Ｗａｔｅｒｓ社製の１５０Ｃ／ＧＰＣ装置を用い、ＧＰＣ法により測定した。溶出温度は１４０℃とし、カラムとして、昭和電工株式会社製のＳｈｏｄｅｘＰａｃｋｅｄ  Ｃｏｌｕｍｎ  Ａ−８０Ｍを、分子量標準物質として、東ソー株式会社の標準ポリスチレン（分子量６８〜８，４００，０００）を用いた。約５ｍｇの成分（Ｂ）を５ｍＬのｏ−ジクロロベンゼンに溶解して約１ｇ／Ｌの濃度とした測定溶液４００μＬをカラムにインジェクションし、溶出溶媒流速を１．０ｍＬ／分とし、屈折率検出器にて検出した。重量平均分子量はポリスチレン換算の重量平均分子量である。【０１５７】
（６）鏡面光沢
ＢＹＫ−Ｇａｒｄｎｅｒ社製ｍｉｃｒｏ−ｇｌｏｓｓにより、下記（１０）で得られた試験片の鏡面の光沢度（入射角６０度、鏡面光沢値）を測定した。光沢度が小さいと低光沢の成形体であり好ましい。【０１５８】
（７）漆黒性
漆黒性の指標として、多角度測色計（ＢＹＫ−Ｇａｒｄｎｅｒ社製ＢＹＫ−ｍａｃ）により、下記（１０）で得られた試験片のシボ面のＬ＊（入射角４５度）を測定した。Ｌ＊が小さいと、より漆黒であり好ましい。【０１５９】
（８）耐傷付性：
下記（１０）で得られた試験片を下記方法により測定した。
・引掻試験器：株式会社上島製作所製、特殊大型Ｕ−Ｆ引掻試験機
引掻試験器は曲率半径１．０ｍｍのボール状に加工された引掻先端を備える。
・測定方法：所定の荷重下、引掻速度１０ｍｍ／ｓｅｃで、引掻試験器の引掻先端により、試験片のシボ面を引掻き、傷の形態を試験片に対して９０度の角度で目視判定した。最初の測定荷重を１０Ｎとし、以降、１Ｎずつ測定荷重を増加させて測定を行い、傷の白化が目立ち始める荷重を求めた。各実施例につき、それぞれ３回、傷の白化が目立ち始める荷重を求め、３回の平均値を「傷付荷重」とした。試験温度は２３℃であった。傷付荷重が大きいほど、耐傷付き性が良好といえる。【０１６０】
（９）外観
２３℃、相対湿度５０％の条件下で２日間静置後の試験片表面の滲出物の有無を観察した。【０１６１】
（１０）射出成形体の作製方法
上述の鏡面光沢、漆黒性、耐傷付性、外観観察の試験片は下記の方法に従い作製した。
ＭＤ４００ｍｍ×ＴＤ１００ｍｍ×厚み３ｍｍであり、一方の表面が自動車内装皮シボ表面であり、他方の表面が鏡面である金型を備えた射出成形機（住友重機械工業株式会社製ＳＥ［登録商標］１８０Ｄ）を用い、成形温度２２０℃、金型冷却温度５０℃、射出速度２３ｍｍ／ｓｅｃで射出成形を行い、射出成形体を得た。得られた射出成形体を９０ｍｍ×９０ｍｍ×厚み３ｍｍに裁断して試験片とし、該試験片を２３℃、相対湿度５０％の条件下で２日間静置後に各測定を行った。【０１６２】
〔実施例１〕
［プロピレン樹脂組成物の製造］
（Ａ−１）１００質量部と、成分（Ｂ−１）  ３．２質量部と、成分（Ｃ−１）  ６．０質量部と、成分（Ｄ−１）  ７．５質量部とを均一に予備混合した後、二軸混練押出機により、押出量５０ｋｇ／ｈｒ、２３０℃、スクリュー回転数２００ｒｐｍで溶融混練して、プロピレン樹脂組成物を製造した。得られたプロピレン樹脂組成物の物性を下記の表１に示す。【０１６３】
〔実施例２〜４、比較例１〜３〕
原料を表１のとおりに変更したこと以外は、実施例１と同様にしてプロピレン樹脂組成物を得た。得られたプロピレン樹脂組成物の物性を下記の表１に示す。【０１６４】
【表１】
2020085185.tif 000002
【０１６５】
【表２】
2020085185.tif 000003
【国際調査報告】
2020085185.tif 000004
2020085185.tif 000005
2020085185.tif 000006
2020085185.tif 000007